ПОВЯЗКА НА РАНЫ, СОДЕРЖАЩАЯ СЛОЙ ПЕНОПОЛИУРЕТАНА И ПОКРЫВАЮЩИЙ СЛОЙ ИЗ ТЕРМОПЛАСТИЧНОГО ПОЛИМЕРА

1. Слоистый композиционный материал, подходящий в качестве повязки на раны, включающий слой пеноматериала (10), а также покрывающий слой (20), причем этот покрывающий слой (20) содержит термопластичный полимер и по меньшей мере частично непосредственно соединен со слоем пеноматериала (10), и причем слой пеноматериала (10) содержит пенополиуретан, который получают путем того, что вспенивают и высушивают композицию, содержащую водную анионно гидрофилированную дисперсию полиуретана (I).
2. Слоистый композиционный материал по п.1, причем композиция, из которой получают пенополиуретан слоя пеноматериала (10), кроме того, содержит добавки, которые выбирают из группы, включающей амиды жирных кислот, сульфосукцинамиды, сульфонаты углеводородов, сульфаты углеводородов, соли жирных кислот, алкилполигликозиды и/или блоксополимеры этиленоксида/пропиленоксида.
3. Слоистый композиционный материал по п.2, причем блоксополимеры этиленоксида/пропиленоксида имеют структуру, соответствующую общей формуле (1):
причем значение n находится в интервале от ≥2 до ≤200, а значение m лежит в области от ≥10 до ≤60.
4. Слоистый композиционный материал по п.1, причем водная анионно гидрофилированная суспензия полиуретана (I) может быть получена путем того, что
A) подготавливают форполимеры с изоцианатными функциональными группами, которые получают из реакционной смеси, включающей:
А1) органические полиизоцианаты, а также
А2) полимерные полиолы со среднечисленными молекулярными массами от ≥400 г/моль до ≤8000 г/моль и ОН-функциональностями от ≥1,5 до ≤6
и причем затем
B) свободные NCO-группы форполимера полностью или частично подвергают взаимодействию с удлинением цепи с
В1) содержащими аминные функциональные группы, анионными или потенциально анионными гидрофилирующими агентами,
а эти форполимеры перед началом, в процессе или после стадии В) диспергируют в воде, причем, помимо этого, присутствующие в реакционной смеси потенциально ионные группы переводят в ионную форму путем частичного или полного взаимодействия с нейтрализующим агентом.
5. Слоистый композиционный материал по п.4, причем реакционная смесь на стадии А), кроме того, включает:
A3) соединения с гидроксильными функциональными группами с молекулярными массами от ≥62 г/моль до ≤399 г/моль.
6. Слоистый композиционный материал по п.4, причем реакционная смесь на стадии А), кроме того, включает:
А4) реакционноспособные по отношению к изоцианатам, анионные или потенциально анионные, а при необходимости неионные гидрофилирующие агенты.
7. Слоистый композиционный материал по п.4, причем на стадии В) свободные NCO-группы форполимера, кроме того, полностью или частично подвергают взаимодействию с
В2) соединениями с аминными функциональными группами с молекулярными массами от ≥32 г/моль до ≤400 г/моль.
8. Слоистый композиционный материал по п.4, причем при получении водных анионно гидрофилированных дисперсий полиуретана (I) компонент А1) выбирают из группы, включающей 1,6-гексаметилендиизоцианат, изофорондиизоцианат и/или изомерные бис(4,4'-изоцианатоциклогексил)метаны, и при этом компонент А2), кроме того, включает смесь из поликарбонатполиолов и политетраметиленгликольполиолов, причем доля суммарного количества поликарбонатполиолов и политетраметиленгликольполиолов в компоненте А2) составляет от ≥70 мас.% до ≤100 мас.%.
9. Слоистый композиционный материал по п.1, причем термопластичный полимер покрывающего слоя (20) содержит материалы, которые выбирают из группы, включающей полиуретан, полиэтилен, полипропилен, поливинилхлорид, полистирол, простой полиэфир, сложный полиэфир, полиамид, поликарбонат, сополимеры простого полиэфира и полиамида, полиакрилат, полиметакрилат и/или полималеат.
10. Слоистый композиционный материал по п.1, причем термопластичный полимер покрывающего слоя (20) содержит полиуретаны, которые выбирают из группы, включающей алифатические сложные полиэфирполиуретаны, ароматические сложные полиэфирполиуретаны, алифатические простые полиэфирполиуретаны и/или ароматические простые полиэфирполиуретаны.
11. Слоистый композиционный материал по п.1, причем непосредственное соединение между слоем пеноматериала (10) и покрывающим слоем (20) имеет стойкость к расслаиванию от ≥0,01 Н/мм до ≤0,50 Н/мм.
2
2
12. Слоистый композиционный материал по п.1, имеющий проницаемость в отношении водяных паров от ≥1000 г / 24 ч · м до ≤4000 г / 24 ч · м.
13. Способ изготовления слоистого композиционного материала по п.1, включающий следующие стадии:
- получение слоя пеноматериала, который содержит пенополиуретан, получаемый путем того, что вспенивают композицию, содержащую водную анионно гидрофилированную дисперсию полиуретана (I);
- нанесение покрывающего слоя (20) на этот слой пеноматериала.
14. Способ по п.13, причем нанесение покрывающего слоя (20) на слой пеноматериала выполняют таким образом, что этот покрывающий слой (20) наносят на предварительно высушенный слой пеноматериала ламинированием.
15. Примение слоистого композиционного материала по п.1 в качестве изделия для занятий спортом, текстильного изделия, косметического изделия или повязки на рану.